(57)【要約】【課題】感度が高く、応答性が良好でありながらも、視認性に優れたインジケータ材料を提供することを目的とする。【解決手段】この目的を達成するため、発色及び／又は蛍光発光する色素を含む有機酸検知用のインジケータ材料であって、キサンテン系色素とポリアクリル酸ナトリウム樹脂とを併用したことを特徴とするインジケータ材料を採用する。【選択図】図１
2020126012.tif 000002
【特許請求の範囲】
【請求項１】
発色及び／又は蛍光発光する色素を含む有機酸検知用のインジケータ材料であって、
キサンテン系色素とポリアクリル酸ナトリウム樹脂とを併用したことを特徴とするインジケータ材料。
【請求項２】
検知対象が揮発性カルボン酸ガスである請求項１に記載のインジケータ材料。
【発明の詳細な説明】
【技術分野】
【０００１】
本発明は、インジケータ材料に関する。
【背景技術】
【０００２】
従来より、アルコールやカルボン酸等の有機酸ガスが、抗菌、殺菌、洗浄等の用途に広く用いられている。この有機酸ガスは、人体に有害であるが、空気中に気体として存在していても視覚的に認知することが難しい。そこで、従来より、有機酸との化学反応に基づく発色及び／又は蛍光発光の変化を利用したインジケータが存在する。このインジケータは、有機酸と接触した量により色調が変化するため、空気中に存在する当該有機酸の濃度を視覚的に判別することができる。
【０００３】
例えば、空気中のガス成分を視覚的に判別可能とするインジケータとして、特許文献１には、飽和含水率２質量％以下のマトリックスポリマー中に、アルコールの有無に応じて可逆的結合変化し、アルコール存在下で発色および／または発光する色素が分散している薄膜からなることを特徴とするアルコールセンサが開示されている。特許文献１に開示のアルコールセンサは、キサンテン系色素の一種であるローダミンＢを用いることで、光学的・電気的に低濃度のアルコール検出を行っている。他にも、ローダミンＢの極性変化に伴う発色・蛍光性を利用することで、アンモニア（特許文献２）、二酸化窒素（非特許文献１）、トルエン（非特許文献２）、脂肪族アミン（非特許文献３）など、種々のガス検出を可能とする報告例がある。
【先行技術文献】
【特許文献】
【０００４】
【特許文献１】特開２００９−１２８１６０号公報
【特許文献２】特開２０１０−６６１７０号公報
【非特許文献１】T. Ohyama, Y.Yamada Maruo, T. Tanaka, T. Hayashi, Sens. Actuat. B: Chem., 59, 16-20 (1999).
【非特許文献２】R. Rosty, B. Kebbekus, V. Zaitsev, Sens. Actuat. B: Chem., 107, 347-352 (2005).
【非特許文献３】E. Hwang, I.A. Levitsky, W.B. Euler, J. Appl. Polym. Sci., 116(4), 2425-2432 (2010).
【発明の概要】
【発明が解決しようとする課題】
【０００５】
このように、キサンテン系色素はガス検知剤として有用ではあるが、これまでに十分な視認性を有し、外部装置を不要とし、短時間で簡便な製作を可能とする有機酸ガス用センサは開発されていない。
【０００６】
本発明は、このような事情に鑑みてなされたものであり、感度が高く、応答性が良好でありながらも、視認性に優れたインジケータ材料を提供することを目的とする。
【課題を解決するための手段】
【０００７】
本発明者等は、鋭意研究の結果、以下のインジケータ材料を提供するに至った。
【０００８】
本発明に係るインジケータ材料は、発色及び／又は蛍光発光する色素を含む有機酸検知用のインジケータ材料であって、キサンテン系色素とポリアクリル酸ナトリウム樹脂とを併用したことを特徴とする。
【０００９】
また、本発明に係るインジケータ材料は、検知対象が揮発性カルボン酸ガスであることが好ましい。
【発明の効果】
【００１０】
本発明のインジケータ材料は、作製及び使用が極めて簡便でありながら、有機酸の存在を視覚的に容易且つ明瞭に判別することができる。
【図面の簡単な説明】
【００１１】
【図１】ローダミンＢ色素の分子構造を示した図である。
【図２】ウラニン色素の分子構造を示した図である。
【発明を実施するための形態】
【００１２】
以下、本発明を実施するための形態について詳細に説明するが、本発明の範囲はこれらの形態に限定されるものではない。
【００１３】
本発明に係るインジケータ材料は、発色及び／又は蛍光発光する色素を含む有機酸検知用インジケータ材料であって、キサンテン系色素とポリアクリル酸ナトリウム樹脂とを併用したことを特徴とする。本発明に係るインジケータ材料は、キサンテン系色素として特にローダミンＢ色素及び/又はウラニン色素をポリアクリル酸ナトリウム樹脂の表面に担持又は接触させることで、変色成分であるこれら色素が有機酸に反応して色調変化を示し、有機酸の存在を視覚的に容易且つ明瞭に判別することができる。以下、「ローダミンＢ色素」、「ウラニン色素」、「ポリアクリル酸ナトリウム樹脂」について順次説明する。
【００１４】
ローダミンＢ色素：  ローダミンＢ色素には、図１に示すように、カチオン型（ＲＢＨ＋）、双性イオン型（ＲＢ±）、ラクトン型（ＲＢ０）の３種類の分子構造が存在する。ここで、カチオン型は、ｐＨ４以下で５５７ｎｍ付近に吸収ピーク及び５８５ｎｍ付近に蛍光ピークを示す。また、双性イオン型は、ｐＨ４以上で５５３ｎｍ付近に吸収ピーク及び５８０ｎｍ付近に蛍光ピークを示す。ここで、カチオン型と双性イオン型は、ピンク〜赤紫の発色を呈すると共に紫外線照射下でオレンジ色の蛍光を発する。ラクトン型は、無色で非蛍光性である。
【００１５】
ローダミンＢ色素がどの分子構造になるかは、ローダミンＢ分子の周辺環境の極性やｐＨに依存する。ラクトン型は、弱塩基性且つ極性の小さい環境下で安定な構造である。具体的に、ローダミンＢ色素は、ｐＨが８〜１２程度で、且つ、固体マトリックスを１ｇとナイルレッド（ＮＲ）２ｍｇとの混合物の吸収スペクトルから得たＥＮＴ値が０．１７以下、又は固体マトリックス１ｇとライハルト染料（ＲＤ）２ｍｇとの混合物の吸収スペクトルから得たＥＮＴ値が０．５１以下となる環境下でラクトン型となる。
【００１６】
従って、ローダミンＢ色素は、後述するポリアクリル酸ナトリウム樹脂と接触することで、ラクトン型となり無色に消色する。本発明に係るインジケータ材料は、この性質を活用したものである。すなわち、ローダミンＢ色素をポリアクリル酸ナトリウム樹脂に担持又は接触させた状態でアルコールや酢酸等の有機酸に暴露した際、ローダミンＢ色素の分子構造がラクトン型から双性イオン型になる酸塩基平衡反応を利用してインジケータ材料をピンク〜赤紫に高感度で素早く発色させる。
【００１７】
ウラニン色素：  ウラニン色素には、図２に示すように、カチオン型、中性型、モノアニオン型、ジアニオン型の４種類の分子構造が存在する。ウラニン色素は、ｐＨに依存して多様な構造変化を示し発色（ｐＨが５〜６程度以下で黄色、ｐＨが７以上で緑色を呈する）すると共に黄色〜緑色の蛍光を発する。本発明に係るインジケータ材料は、この性質を活用したものである。すなわち、ウラニン色素を後述するポリアクリル酸ナトリウム樹脂に担持又は接触させた状態でアルコールや酢酸等の有機酸に暴露した際、ウラニン分子の構造がジアニオン型からモノアニオン型へ変化し、インジケータ材料がオレンジ色から薄い黄色へ高感度で素早く変色する。
【００１８】
ポリアクリル酸ナトリウム樹脂：  ポリアクリル酸ナトリウム樹脂は、高吸水性高分子（ＳＡＰ）の一種であり、上述した極性が低く且つ弱塩基性の性質条件を満たす物質である。例えば、ローダミンＢ色素を極力吸光度の低い溶媒に溶かし、ポリアクリル酸ナトリウム樹脂に担持又は接触させることで、インジケータ材料作製直後の色が薄いものとなり、当該インジケータ材料により低濃度の有機酸であっても視覚的に容易に判別することが可能となる。ここで、当該溶媒としては、エタノールよりも吸光度の低いｔ−ブタノール（ブチルアルコール）を好適に用いることができる。
【００１９】
また、本発明に係るインジケータ材料において、ポリアクリル酸ナトリウム樹脂は、幅広い重合度の市販品を用いることができる。市販のポリアクリル酸ナトリウム樹脂は、ローダミンＢ色素やウラニン色素との付着性が良く、有機酸の検知材料として好適である。
【００２０】
インジケータ材料の構成と用途：  本発明に係るインジケータ材料は、キサンテン系色素とポリアクリル酸ナトリウム樹脂を含む限り、使用目的に応じてこれら以外の物質を適宜含めることもできる。ここで、ポリアクリル酸ナトリウム樹脂を１００重量部としたときに、キサンテン系色素を０．０１〜１．０重量部の割合で併用することが好ましい。キサンテン系色素が０．０１重量部未満になると、視認性に優れたインジケータ材料を得ることができない。一方、キサンテン系色素が１．０重量部を超えると、インジケータ材料が発色又は変色した際の視認性の向上効果が飽和するため、経済的に不利となる。また、この場合、当該キサンテン系色素としてローダミンＢ色素を用いると、当該ローダミンＢ色素の分子構造を安定してラクトン型とすることができなくなる。
【００２１】
そして、本発明に係るインジケータ材料において、検知対象は揮発性カルボン酸ガスであることが好ましい。本発明に係るインジケータ材料は、１００ｐｐｍ程度の酢酸ガスに暴露させた場合に、視覚的に判別可能な程度に高い応答性で色調変化する。従って、本発明に係るインジケータ材料によれば、例えば三酢酸セルロース（ＴＡＣ）をベースフィルムとした記録保存用フィルムにおいて、加水分解が生じることにより発生する酢酸ガスの吸収材の交換タイミングを従来のように臭いで判断する必要がなくなる。
【００２２】
インジケータ材料の調整方法：  以下に当該インジケータ材料を調整（作製）する方法について一例を以下に説明する。
【００２３】
本発明に係るインジケータ材料は、まず、ポリアクリル酸ナトリウム樹脂の粉末と、ｔ−ブタノールにローダミンＢ色素粉末及び／又はウラニン色素を溶かした溶液とを乳鉢に入れる。次に、これらを乳棒で１分間以上混合し、得られた混合物を５０℃以上で１０分間以上乾燥することによって作製することができる。本発明に係るインジケータ材料は、このようにして簡便に任意の形状及び大きさに作製することができるため、安価に小型化を実現することができる。
【００２４】
インジケータ材料の形状形態：  本発明に係るインジケータ材料は、上述した調整方法において、乾燥後得られたものを粉々に粉砕して粉状とすることもできる。粉状のインジケータ材料は、フィルム状やブロック状のものよりも有機酸に対する反応速度が早くなり、より高感度で且つ応答性が良好なものとなる。なお、本発明に係るインジケータ材料は、固体形態に限定されず、上述した調整方法において乾燥させずに液体形態として使用すること（スプレーや塗料等）もできる。
【実施例】
【００２５】
以下、本発明の実施例について説明する。本実施例では、酢酸ガス暴露時における固相ローダミンＢ材料のＬ＊、ａ＊、ｂ＊値の変化を確認した。
【００２６】
測定試料の作製：  ポリアクリル酸ナトリウム樹脂（以下、「ＳＡＰ」と称する）に対するローダミンＢ色素（以下、「ＲＢ」と称する）の質量比を１．０％、０．１％、０．０１％、０．００１％とし、ＳＰＡ粉末とＲＢ粉末を乳鉢で混合して固相ＲＢインジケータを作製した。
【００２７】
測定方法：  酢酸ガスを含むデシケーター内にＲＢ材料を入れ、５ｍｉｎ経過後に取り出し、変色したＲＢ材料のＬ＊、ａ＊、ｂ＊値の変化を分光測色計で測定した。以下に、得られたＬ＊値の変化を表１、ａ＊値の変化を表２、ｂ＊値の変化を表３にそれぞれ示す。
【００２８】
【表１】
2020126012.tif 000003
【００２９】
【表２】
2020126012.tif 000004
【００３０】
【表３】
2020126012.tif 000005
【００３１】
測定試料の評価：  表１〜表３に示す結果より、酢酸ガス濃度が増加するに伴って、Ｌ＊値及びｂ＊値は低下、ａ＊値は上昇する傾向がみられた。ただし、ＲＢ１．０％については、ｂ＊値と酢酸ガス濃度との相関性がみられなかった。また、ＲＢ比が高くなる程Ｌ＊値は小さくなる傾向がみられたが、ａ＊値はＲＢ０．１％の場合が最も大きく、ｂ＊値はＲＢ０．１％の場合が最も小さくなった。ＲＢ１．０％の場合については、他のＲＢ比とは異なる変色機構を示す可能性がある。今回の結果から、ＲＢ比が０．００１〜０．１％において、暴露する酢酸ガス濃度に応じてＬ＊、ａ＊、ｂ＊値が変化し、その濃度範囲は１０〜数千ｐｐｍであることが確認できた。
【産業上の利用可能性】
【００３２】
本発明に係るインジケータ材料は、感度が高く、応答性が良好でありながらも、視認性に優れたものである。従って、本発明に係るインジケータ材料は、アルコールや酢酸等の有機酸を使用するあらゆる場所において好適に用いることができる。また、作製及び使用が簡便であるため、使用する人や場所を問わない。さらに、有機酸の濃度の変動に応じて発色と消色とを交互に繰り返すため、長期間何度も使用することができ、可逆式の有機酸検知用インジケータとして好適に用いることができる。
【図１】
2020126012.tif 000006
【図２】
2020126012.tif 000007